(57)【要約】  ２つの活物質（１１、１１’、１１”、１２、１２’、１２”）の粉末を含むＣＯ２透過性包装材料（１４）を含む、改善された二酸化炭素複合材料ゲッター（２０）、及びこのような改善された二酸化炭素複合材料ゲッターを使用する密閉システム。
2015530226.tif 000002
【特許請求の範囲】
【請求項１】
その累積体積がＶｍである第１及び第２の活物質（１１、１１’、１１”、１２、１２’、１２”）の粉末を含む、内部体積Ｖを画定するＣＯ２透過性包装材料（１４）を含む二酸化炭素複合材料ゲッター（１０；２０）であって、
前記第１の活物質が、水酸化リチウム（１２、１２’、１２”）であり、
前記第２の活物質が、酸化リチウム（１１、１１’、１１”）であり、
前記ＬｉＯＨ／Ｌｉ２Ｏのモル比が、０．０５から１．５であり、前記モル比の好ましい部分的な範囲がそれぞれ、より高いＣＯ２の除去能力に対して０．０５から０．２であり、より高い吸着速度に対して０．７から１．５であり、前記２つの特性の間の妥協点において０．２から０．７である、二酸化炭素複合材料ゲッター。
【請求項２】
前記活物質（１１、１１’、１１”、１２、１２’、１２”）が、自由粉末の形態であり、前記Ｖｍ及びＶの比が、０．１５から０．９である、請求項１に記載の二酸化炭素複合材料ゲッター。
【請求項３】
前記粉末の最小サイズが１μｍより大きい、請求項１又は２に記載の二酸化炭素複合材料ゲッター。
【請求項４】
前記ＣＯ２透過性包装材料（１４）が、少なくとも５０ｃｍ３×ｍｍ／（ｍ２×ｄａｙ×ａｔｍ）のＣＯ２透過係数、好ましくは１００ｃｍ３×ｍｍ／（ｍ２×ｄａｙ×ａｔｍ）より大きいＣＯ２透過係数である、請求項１から３の何れか一項に記載の二酸化炭素複合材料ゲッター。
【請求項５】
前記ＣＯ２透過性包装材料（１４）が、０．６ｇ×ｍｍ／（ｍ２×ｄａｙ）以下の水蒸気透過率を示す、請求項１から４の何れか一項に記載の二酸化炭素複合材料ゲッター。
【請求項６】
前記ＣＯ２透過性包装材料（１４）が、高密度ポリエチレン（ＨＤＰＥ）、ポリプロピレン（ＰＰ）、低密度ポリエチレン（ＬＤＰＥ）、コポリマーエチレン−オクテン、無水マレイン酸で改質されたポリオレフィン、エチレン酢酸ビニル（ＥＶＡ）、スチレン−エチレン−ブタジエン−スチレン（ＳＥＢＳ）、エチレンプロピレンジエンモノマー（ＥＰＤＭ）、熱可塑性エラストマー（ＴＰＥ）及びそれらの組合せから選択される材料で作られる、請求項１から５の何れか一項に記載の二酸化炭素複合材料ゲッター。
【請求項７】
前記ＣＯ２透過性包装材料（１４）が、５から５００μｍの厚さを有する、請求項１から６の何れか一項に記載の二酸化炭素複合材料ゲッター。
【請求項８】
前記ＣＯ２透過性包装材料（１４）の外側に配置される水蒸気吸着剤をさらに含む、請求項１から７の何れか一項に記載の二酸化炭素複合材料ゲッター。
【請求項９】
前記水蒸気吸着剤が、好ましくはアルカリ土類金属酸化物及びアルミノケイ酸塩の１つ又はそれ以上を含むポリマーマトリクスの水蒸気除去材料中の分散剤を含む、請求項８に記載の二酸化炭素複合材料ゲッター。
【請求項１０】
前記活物質（１１、１１’、１１”、１２、１２’、１２”）の粉末が、高分子バインダー（２３）に分散される、請求項１又は請求項３から９の何れか一項に記載の二酸化炭素複合材料ゲッター。
【請求項１１】
前記高分子バインダー（２３）が、高密度ポリエチレン（ＨＤＰＥ）、ポリプロピレン（ＰＰ）、低密度ポリエチレン（ＬＤＰＥ）、コポリマーエチレン−オクテン、無水マレイン酸で改質されたポリオレフィン、エチレン酢酸ビニル（ＥＶＡ）、スチレン−エチレン−ブタジエン−スチレン（ＳＥＢＳ）、エチレンプロピレンジエンモノマー（ＥＰＤＭ）、熱可塑性エラストマー（ＴＰＥ）及びそれらの組合せから選択される、請求項１０に記載の二酸化炭素複合材料ゲッター。
【請求項１２】
前記粉末の最小サイズが１から２５０μｍである、請求項１０又は１１に記載の二酸化炭素複合材料ゲッター。
【請求項１３】
前記高分子バインダー（２３）の前記活物質の粉末（１１、１１’、１１”、１２、１２’、１２”）の含有量が、２０から６０重量％であり、好ましくは４０から５０重量％である、請求項１０から１２の何れか一項に記載の二酸化炭素複合材料ゲッター。
【請求項１４】
前記粉末（１１、１１’、１１”、１２、１２’、１２”）を含むバインダー（２３）の厚さが、５０から４００μｍであり、何れの場合においても、使用された前記粉末の最小寸法の少なくとも１．５倍である、請求項１０から１３の何れか一項に記載の二酸化炭素複合材料ゲッター。
【請求項１５】
前記活物質の粉末（１１、１１’、１１”、１２、１２’、１２”）の量が、５から５００ミリグラムである、請求項１から１４の何れか一項に記載の二酸化炭素複合材料ゲッター。
【請求項１６】
請求項１から１５の何れか一項に記載の二酸化炭素複合材料ゲッターを含む密閉システム。
【請求項１７】
前記システムが、エネルギー貯蔵デバイス、好ましくは再充電可能なリチウムイオン電池又はスーパーキャパシタである、請求項１６に記載の密閉システム。
【発明の詳細な説明】
【技術分野】
【０００１】
本発明は、その第１側面において、改善された二酸化炭素複合材料ゲッターに特有のものであり、その第２側面において、このような改善された二酸化炭素複合材料ゲッターを使用する密閉システムに特有のものである。
【背景技術】
【０００２】
今日、密閉システムに存在する１つ又はそれ以上の成分との二酸化炭素の化学的相互作用による悪影響の観点において、又は、物理的相互作用の結果として、二酸化炭素の存在が有害である密閉システムの全分野がある。化学的相互作用によって否定的に影響されるシステムの限定されない例は、有機電子デバイスであり、装置の劣化を決定する物理的相互作用である後者のタイプのデバイスの例は、典型的にはＣＯ２がそれらの動作の副作用としてシステム自体によって生成されるものであり、これは、デイバスケースの過度の圧力及びそれに続く破裂を引き起こし得る。
【０００３】
これらのタイプの最も重要なデバイスには、再充電可能なリチウム電池などのエネルギー貯蔵システムがあり、ＣＯ２によって引き起こされる重要な役割及びリスクは、非特許文献１、２及び３などの種々の文献に開示されている。
【０００４】
二酸化炭素の過度の圧力が、可燃性物質（デバイスケースに含まれる電解質）の漏れのリスクを伴ってデバイスケースの突然の破裂を引き起こし得るので、再充電可能なリチウム電池は、最も重要性の高いデバイスであり、この問題はまた、デバイスの自由体積が典型的には非常に小さく、それによって少量の二酸化炭素の生成がデバイスの内部圧力の急速な上昇をもたらすという事実によって強調される。
【０００５】
上述のようにＣＯ２の存在及びそれに続くその効率的な除去の必要性が多くの種々の密閉システムによって共有されるけれども、以下では、この特有の重要な側面の観点でこのタイプのデバイスにおけるＣＯ２ゲッターシステムの使用について具体的に参照する。
【０００６】
リチウム電池のガス不純物の除去の問題は、特許文献１及び２に開示され、解決されており、共に本出願人によるものである。これらの文献において解決される主たる側面は、電池の電解質環境とのゲッター材料の適合性である。ＣＯ２除去のためのアルカリ金属水酸化物の使用に関してこれらの文献に開示される問題の１つは、Ｈ２Ｏの同時の放出であり、従って、二酸化炭素からＨ２Ｏへの問題の移行を避けるために、それを除去する必要性である。利用可能なかなりの部分が水蒸気吸着剤によって取られることが必要なので、これは、ＣＯ２に対する限定された性能を有する大きなシステムをもたらす。
【先行技術文献】
【特許文献】
【０００７】
【特許文献１】国際公開第２００８／１４８７７８号
【特許文献２】国際公開第２００８／１４８７８１号
【特許文献３】米国特許第３６８４７１２号明細書
【非特許文献】
【０００８】
【非特許文献１】“In situ study on CO2 evolution at lithium-ion battery cathodes", by Vetter et al., Journal of Power Sources 159 (2006) 277-281
【非特許文献２】“Gas evolution behaviors for several cathode materials in lithium-ion batteries", by Kong, Journal of Power Sources 142 (2005) 285-291
【非特許文献３】“Effect of Li2CO3 additive on gas generation in lithium-ion batteries", by Shin et al, Journal of Power Sources 109 (2002) 47-52
【発明の概要】
【発明が解決しようとする課題】
【０００９】
本発明の目的は、その累積体積がＶｍである第１及び第２の活物質の粉末を含む、内部体積Ｖを画定するＣＯ２に対して透過可能な包装材料を含む改善された二酸化炭素複合材料ゲッターであって、前記第１の活物質が、水酸化リチウムであり、前記第２の活物質が、酸化リチウムであり、前記ＬｉＯＨ／Ｌｉ２Ｏのモル比が、０．０５から１．５の間である、二酸化炭素複合材料ゲッターを提供することである。
【課題を解決するための手段】
【００１０】
累積体積Ｖｍとは、ＣＯ２透過性包装材料によって画定される内部体積Ｖ内に含まれる活物質（酸化リチウム及び水酸化リチウム）の粒子体積の総合計を意味する。
【００１１】
複合材料ゲッター吸着速度が重要ではなく、その代わりに高いＣＯ２能力を要求する全てのそれらの用途に対して、前記モル比は、好ましくは０．０５から０．２であり、０．２から０．７の比は、最適なＣＯ２吸着速度及びＣＯ２除去能力の妥協案を与え、その比が０．７から１．５であるとき、ゲッターは、最適化された吸着速度を有する。
【００１２】
ＣＯ２透過性包装材料とは、少なくとも５０ｃｍ３×ｍｍ／（ｍ２×ｄａｙ×ａｔｍ）のＣＯ２透過係数を有する材料を意味し、前記値は、好ましくは、１００以上である。同時に、ＣＯ２透過性包装材料は通常、好ましくは０．６ｇ×ｍｍ／（ｍ２×ｄａｙ）以下の水蒸気透過率（ＭＶＴＲ）を示す。
【図面の簡単な説明】
【００１３】
【図１】図１は、本発明によるＣＯ２複合材料ゲッターシステムの第１の実施形態の断面図を示す。
【図２】図２は、本発明によるＣＯ２複合材料ゲッターシステムの第２の実施形態の断面図を示す。
【図３】図３は、本発明によって作られたゲッターシステム及びそれに含まれない方法の性能比較を示す。
【図４】図４は、本発明によって作られたゲッターシステム及びそれに含まれない方法の性能比較を示す。
【発明を実施するための形態】
【００１４】
本発明はまた、添付の図面を参照して記載される。
【００１５】
図面において、活物質粒子の寸法に対する特定の又は包括的な参照に関して、示された要素の寸法及び寸法比は、正確なものではなく、それらの可読性を改善するために変更されている。
【００１６】
本発明者は、本発明による改善されたゲッターシステムに関して、以下の反応に従ってＨ２Ｏ捕獲後に水蒸気吸着剤（酸化リチウム）がＣＯ２吸着剤になるという事実によって与えられる利点があることを見出した。
Ｌｉ２Ｏ＋Ｈ２Ｏ→２ＬｉＯＨ  （Ｉ）
【００１７】
特に、水酸化リチウムは、以下の反応に従って二酸化炭素と反応する。
２ＬｉＯＨ＋ＣＯ２→Ｌｉ２ＣＯ３＋Ｈ２Ｏ  （ＩＩ）
【００１８】
上記反応（ＩＩ）は、上述の特許出願（特許文献１及び２）において、関連する水蒸気吸着剤の必要性について参照される理由を示す。
【００１９】
本発明者は、驚いたことに、また予期せぬことに、このような材料の組合せが、効果的なＣＯ２ゲッターになるために追加的な条件を必要とすることを見出した。特に、本発明による活物質の新規な組合せ、すなわち過剰な酸化リチウムと組み合わされた水酸化リチウムが、ＣＯ２透過性包装材料を用いて、密閉デバイスの体積より小さい体積内に閉じ込められなければならないことを見い出した。ＣＯ２透過性包装材料の特性及び挙動と共にこのような体積は、ＣＯ２捕獲（反応ＩＩに従って）、及び水酸化リチウムへの酸化リチウムの転換（反応Ｉに従って）に対する適切な環境を与える。
【００２０】
特に、本発明による二酸化炭素複合材料ゲッターに対する２つの主たる実施形態がある。
【００２１】
第１の実施形態において、水酸化リチウム及び酸化リチウムの粉末は共に混合され、ＣＯ２透過性“ポーチ”に入れられ、それは、例えば加熱によって密閉される。
【００２２】
好ましい方法において、ゲッターシステムの内部体積Ｖに対する活物質の体積Ｖｍの比は、０．１５から０．９である。
【００２３】
第２の実施形態において、ＣＯ２複合材料ゲッターは、上記のような正確な比で水酸化リチウム及び酸化リチウムの適切な高分子バインダー内の分散剤を含み、それは、以上に提供された定義のように、ＣＯ２透過性包装材料に接触する。この場合、ＣＯ２透過性包装材料が、内部体積Ｖを画定するけれども、高分子バインダーを完全には囲わない、すなわち、第１及び第２の活物質を含むバインダーの小部分が包装材料によって覆われないことが可能である。実際、この場合、バインダーはまた、内部体積Ｖを画定する。バインダーの小部分のみがＣＯ２透過性包装材料で覆われない／コーティングされないこと、すなわち、高分子バインダー表面の９５％以上がＣＯ２透過性包装材料によって覆われることが重要である。この場合における内部体積が、バインダーの表面積の少なくとも９５％を覆う包装材料によって同等に且つ十分に画定され、従って、内部体積を与える活物質粉末を有する粉末と共に、小開口を与える内部体積を画定することに注目することが重要である。
【００２４】
ＣＯ２透過性包装材料の小開口が許容され、複合材料ゲッターの技術的特徴を非常に害しないけれども、この場合、粉末形態（バインダーなしで）の活物質の使用のように、密閉された包装材料を有することも好ましい。
【００２５】
この実施形態において、高分子バインダーに粉末を装填するレベルは、２つの活物質の粉末における最適化された“反応体積”の存在を保証し、特に、この条件は、高分子バインダーへのＬｉＯＨ及びＬｉ２Ｏ粉末における全体の装填レベルが２０から６０重量％であり、好ましくは４０から５０重量％である際に達成される。
【００２６】
従って、本発明によるゲッターシステムに関して、Ｈ２Ｏ除去に対する追加的な要素は、実際にはＣＯ２吸着剤における“前駆体”であり、水酸化リチウムを全体的な水蒸気除去材料に関連付けるシステムに関するより高い容量を有するシステムをもたらす。同時に、本発明によるゲッターシステムの構造は、適切な反応体積を与えることが、適切な反応速度論と結合される良好な容量を与えることによって、密閉デバイス内の圧力を制御するために相応しいＣＯ２吸着特性を与えるものである。
【００２７】
この結果が、場合によっては、全体として本発明によるゲッターシステムによって達成されるものであることに注目されるべきであり、実際に、正確な比の粉末又は水酸化リチウム及び酸化リチウムが共に単に混合され、試験用の大体積に入れられる場合（ＣＯ２透過性包装材料を囲むことの限定的な効果なしに粉末が密閉デバイスに直接配置される状況をシミュレーションする）、このシステムは、無視できるほどの性能を示すことが検証されている。
【００２８】
本発明による複合材料ＣＯ２ゲッターシステム１０の断面図が図１に示され、それは、ＣＯ２透過性包装材料１４によって囲われる酸化リチウム１１、１１’、１１”の粒子（白い円）及び水酸化リチウムの粒子１２、１２’、１２”（黒い円）を示す。このシステム１０は、内部自由体積１３（白で示される）を与える。
【００２９】
酸化リチウム粒子及び水酸化リチウム粒子は、実際に円形で示されるが、ほとんどの一般的な場合、それらの形成は、規則的ではない。また、ゲッターシステム１０は、規則的な長方形の形状を用いて示されているが、本発明の対象が、このような粉末によって部分的にのみ満たされている、体積Ｖを画定する適切な包装材料に囲われた２つの活物質（酸化リチウム及び水酸化リチウム）の混合粉末を含むシステムであるので、どのような形状でも可能である。
【００３０】
図２は、図１に示されるシステムと異なっている、酸化リチウム粒子１１、１１’、１１”及び水酸化リチウム粒子１２、１２’、１２”が、灰色で示される高分子バインダー２３に分散されるゲッターシステム２０の代替的な実施形態の断面図を示す。
【００３１】
図１及び図２に示されるシステムは、従って、アルカリ土類金属酸化物のシェルによって囲われる酸化リチウムの顆粒を開示する特許文献３に記載されるものと異なる。特許文献３が複合材料顆粒を開示し、透過性包装材料に囲われた適切なバインダー内の分散剤を開示しないので、その差異は、水酸化リチウムに関連する材料を参照して材料の性質及びその構成である。
【００３２】
本発明による両方の好ましい実施形態において、使用された粉末は、篩い分け動作を用いて、粉末の幾何学的形状（規則的でない／球形でない）にもよって通常決定され制御される寸法を有し、これは、篩の開口よりも小さい最小サイズを有する粉末の全てが選択され使用されることを保証する。
【００３３】
本発明において、両方の活物質がそのようなものとして使用される場合に、その最小サイズが１μｍより大きい粒子／粉末が通常使用される。図２に示される実施形態に示されるように高分子バイダーに分散されるゲッター粉末の場合、好ましい粉末分布は、１から２５０μｍ（粉末の最小サイズ）であり、これは、所望の厚さを有するシステムの容易な製造を可能にする。
【００３４】
高分子バインダーの使用を想定する実施形態に関して、高密度ポリエチレン（ＨＤＰＥ）、ポリプロピレン（ＰＰ）、低密度ポリエチレン（ＬＤＰＥ）、コポリマーエチレン−オクテン、無水マレイン酸で改質されたポリオレフィン、エチレン酢酸ビニル（ＥＶＡ）、スチレン−エチレン−ブタジエン−スチレン（ＳＥＢＳ）、エチレンプロピレンジエンモノマー（ＥＰＤＭ）、熱可塑性エラストマー（ＴＰＥ）及びそれらの組合せの使用が特に有利である。
【００３５】
二酸化炭素透過性包装材料の厚さは、通常、５から５００μｍである。包装材料の特定の点（密閉領域）が異なる厚さ（典型的には、より高い）を与え得るので、このような厚さが平均値を示すものであると理解されるべきである。
【００３６】
粉末を含むバインダーの厚さは、５０から４００μｍでなければならず、何れの場合においても、使用された粉末の最小寸法の少なくとも１．５倍でなければならない。
【００３７】
一般的に、バインダーとして上記された材料はまた、再充電可能なリチウムイオン電池の場合のような特定の用途によって、両方の実施形態（自由粉末、高分子で結合された粉末）において、取り囲むＣＯ２透過性包装材料を形成するために使用され得、高密度ポリエチレン（ＨＤＰＥ）及びポリプロピレン（ＰＰ）が好ましい。
【００３８】
上述のように本発明による複合材料ゲッターシステムが使用され、密閉システム内に配置される場合、水酸化リチウム及び酸化リチウムの比において連続するシフトがあり、システムの終端に向かって水酸化リチウムがますます優勢になる。この連続的なシフトは、水酸化リチウムが二酸化炭素によって消費され、反応（ＩＩ）によって炭酸リチウムを形成し、同時にリチウム酸化物が反応（Ｉ）によって水酸化リチウムになるという事実に相当する。
【００３９】
そのため、本発明によるゲッターシステムにおけるＬｉＯＨ／Ｌｉ２Ｏのモル比は、“未使用の”ゲッターシステム、すなわち高レベルのＣＯ２に晒されていないゲッターシステムにおいて評価され、検討され、決定される（従って消費される）。本発明によるゲッターシステムは、酸化リチウム及び水酸化リチウムの合計に対する炭酸リチウムのモル含有量が２５％未満であるときの水酸化リチウム及び酸化リチウムの正確な比を示すものである。
【００４０】
本発明によるゲッターシステムにおける好ましい方法は、有利には例えば高分子マトリクスの適切なバインダーの水蒸気吸着剤の分散によって作られる乾燥要素の使用を想定する。これは、さらに、寿命に向かって、ＣＯ２ゲッターシステムからの水蒸気放出がないことを保証する。この場合に加えられる水蒸気吸着剤の量が、水酸化リチウムが他の水蒸気吸着要素と関連する際の他の一般的な用途におけるものより非常に少ないことを理解すべきである。
【００４１】
特に、ゲッターシステムの密閉要素における以下の構成が可能である：
−外部包装材料に直接分散される水蒸気吸着剤の粉末（１層システム）、
−ＣＯ２透過性包装材料の外部の追加層に分散される水蒸気吸着剤の粉末（２層システム）、
−他の高分子層を用いてデバイスの周囲環境から遮蔽されるＣＯ２透過性包装材料の外部の追加層に分散される水蒸気吸着剤の粉末（３層システム）。
【００４２】
Ｈ２Ｏ除去用の適切な材料は、例えば、アルカリ土類金属酸化物であり、ＭｇＯ、ＣａＯ、及び、ゼオライトなどのアルミノケイ酸塩が特に参照される。
【００４３】
その第２の側面において、本発明は、第１及び第２の活物質の粉末を含む、内部体積Ｖを有するＣＯ２透過性包装材料を含む、改善されたＣＯ２複合材料ゲッターを含む密閉システムであって、第１の活物質が、水酸化リチウムであり、第２の活物質が、酸化リチウムであり、ＬｉＯＨ／Ｌｉ２Ｏのモル比が、１．５未満である密閉システムからなる。
【００４４】
好ましい実施形態において、前記密閉システムは、再充電可能なリチウムイオン電池又はスーパーキャパシタなどのエネルギー貯蔵デバイスである。
【００４５】
さらに好ましい実施形態において、ＣＯ２ゲッターシステムは、５から５００ミリグラムの活物質粉末を含み、このような量は、より大きなものであり、例えば再充電可能なリチウムイオン電池又はスーパーキャパシタである密閉システムのサイズに依存した拡大は、それらの内部体積及び従って要求において大きく異なり得、従って、より多量のゲッター材料を収容することができる。
【００４６】
本発明は、以下の限定的ではない実施例を用いてさらに示される。
【００４７】
（実施例１）
１１．５ミリグラムのＬｉＯＨ、及び、３４．５ミリグラムのＬｉ２Ｏ粉末（１００μｍ未満の最小サイズ）を混合し、それらを１０μｍの厚さを有するＨＤＰＥで作られたＣＯ２透過性包装材料に置くことによって、本発明によるゲッターシステムを作成した。固有のＶｍ／Ｖ比は、０．２５であった。
【００４８】
このゲッターシステムを、次いで、２５℃に恒温されたハイデンマイクロ天秤（Hiden microgravimetric balance）に置き、システム調整のために２時間ターボ分子真空ポンプによって真空に保持し、次いで１バールのＣＯ２に晒し、その重量の増加を、マイクロ天秤を用いて監視し、記録した。この試験の結果は、図３の線１である。
【００４９】
マイクロ天秤に直接同一の粉末混合物を配置し、ＣＯ２露出試験を繰り返すことによって、同一の実験を繰り返した。この条件は、取り囲むＣＯ２透過性包装材料の存在（及び従ってその効果）なく、デバイスの正確な比の粉末の使用を直接的にシミュレーションする。この試験の結果は、図３の線２に示される。
【００５０】
これらのデータの比較によって、粉末の混合が、全く同一の比で全く同一の材料の組合せを用いた本発明によるゲッターシステムに関してほとんど無視できるほどのＣＯ２吸着性能を有することが示される。
【００５１】
（実施例２）
この場合、ＨＤＰＥ中のＬｉＯＨ＋Ｌｉ２Ｏの４７重量％の分散剤が押出機に生成された。本発明による試料は、１０μｍの厚さのＨＤＰＥ包装材料に５３．５ｍｇ及び１×１．５ｃｍ×２３０μｍのサイズの押出試料を取り囲むことによって形成され、ＣＯ２露出後のその重量増加は、実施例１のように、監視され、記録された。この試験の結果は、図４の点線３で示される。
【００５２】
同様に、試料は作られ、前述の実験のように試験されるが、この場合、試料は、ＣＯ２透過性同封包装材料を有しない。この試験の結果は、図４の実線４で示される。
【００５３】
この試験は、高分子包装材料を加えることによって、１０重量％の増加に相当する除去されたＣＯ２の量の増加があることを示す。
【符号の説明】
【００５４】
１０  二酸化炭素複合材料ゲッター
１１、１１’、１１”  第１の活物質
１２、１２’、１２”  第２の活物質
１３  内部自由体積
１４  包装材料
２０  二酸化炭素複合材料ゲッター
２３  高分子バインダー
【図１】
2015530226.tif 000003
【図２】
2015530226.tif 000004
【図３】
2015530226.tif 000005
【図４】
2015530226.tif 000006
【国際調査報告】
2015530226.tif 000007
2015530226.tif 000008
2015530226.tif 000009